(57)【要約】      （修正有）【課題】異染性を有する繊維が単繊維の水準で均一に混繊複合され、単色では出せない審美性に富んだ色合いに染色が可能な、異染混繊糸の製造方法を提供する。【解決手段】染色性の異なる複数本の長繊維束Ａ，Ｂをそれぞれ扁平に開繊して扁平糸条とし、それらを扁平の厚み方向に重ね合わせて、これを周速度の異なる２組のニップローラーＲ１，Ｒ２を、低速のニップローラーＲ１、高速のニップローラーＲ２の順で通過させ、その際、いずれのニップローラーにおいても該扁平の状態を維持するように、該扁平糸条を厚み方向に挟んで把持し、かつ該２組のニップローラーＲ１，Ｒ２間で該扁平糸条を牽切し、その後、空気噴射ノズルＮ１，Ｎ２に通して抱合することを特徴とする異染混繊糸Ｙを製造する。【選択図】図１
2012067414.tif 000002
【特許請求の範囲】
【請求項１】
染色性の異なる複数本の長繊維束をそれぞれ扁平に開繊して扁平糸条とし、それらを扁平の厚み方向に重ね合わせて、これを周速度の異なる２組のニップローラーを、低速のニップローラー、高速のニップローラーの順で通過させ、その際、いずれのニップローラーにおいても該扁平の状態を維持するように、該扁平糸条を厚み方向に挟んで把持し、かつ該２組のニップローラー間で該扁平糸条を牽切し、その後、空気噴射ノズルに通して抱合することを特徴とする異染混繊糸の製造方法。
【請求項２】
染色性の異なる複数本の長繊維束が、いずれもポリエステルからなる請求項１記載の異染混繊糸を、撚糸する異染混繊糸の製造方法。
【請求項３】
請求項１または２記載の異染混繊糸を、撚糸する異染混繊糸の製造方法。
【請求項４】
請求項１〜３のいずれかに記載の異染混繊糸を、複数本合糸または合撚する異染混繊複合糸の製造方法。
【発明の詳細な説明】
【技術分野】
【０００１】
本発明は、異染混繊糸の製造方法に関する。さらに詳細には、染色性の異なる繊維を混ぜる技術を高度化し、該染色性の異なる繊維を単繊維の水準で均一に混繊複合した、審美性に富んだ色合いに染色が可能な異染混繊糸の製造方法に関する。
【背景技術】
【０００２】
衣料やインテリア、寝装、車両内装などに使用される繊維製品においては、色合いがその商品価値を決める重要な要素になっている。
そこで、この分野では商品価値をより高められる色合いが求められているが、幸い繊維はその全てを同色に染色する以外に染色性の異なる繊維を混ぜることによって複数の色が混ざった色合いに染色することができ、その分新しい色合いを創出できる可能性を有している。
【０００３】
異染複合糸を用いた製品は、例えば、特許文献１〜８（特開昭４９−１３４８３号公報、特開昭５２−７４０５３号公報、特開昭５６−５８０７９号公報、特開昭５８−１６３７５１号公報、特開平５−２７９９７０号公報、特開平６−１７３１７５号公報、特開平７−３４３８８号公報、特開平７−５４２８０号公報）などに示されている公知の染色方法で異色染め、あるいは片染めされ、異染効果が得られる。
【０００４】
こうした、染色性の異なる短繊維を均一に混ぜるには、公知の紡績方法により、それぞれの原綿の塊を混打綿工程、梳綿工程および練条工程などに何回も通し、原綿の塊を何回も開繊したり分割したりして行って来た。
しかしながら、いずれの工程においても、絡み合った原綿の大塊を細かい塊にまでは出来ても、単繊維の水準にまでは開繊、分割することが難しい。
【０００５】
しかも、染色性の異なる原綿間には、一般に原料や製造条件の違いによる繊度差、捲縮特性差、繊維長差、断面形状差、摩擦特性差、油剤特性差などがあり、これが原綿の塊の開繊性や分割性に影響し、均一な混紡の障害になったり、使える原綿が制約されたり、あるいは一度混繊されても後の染色工程でまた分離してしまうなどの問題もある。
【０００６】
また、最終的に得られる糸条内に原綿の繊維塊が残ると、その分異色のコントラストが強くなり、それが紡績糸の撚とあいまって霜降り状、あるいは、布帛にした場合に筋状またはモアレ状の斑になって目立ち、製品の審美性を損ない好ましくない。
【０００７】
この残留繊維塊のサイズを少なくする方法としては、これまで異染性原綿間の物性差を少なくしたり、上記の混打綿工程、梳綿工程、練条工程に何度も通したりするしか無く、異染性の短繊維が単繊維の水準で均一に混繊され、審美性に富んだ色合いを有した糸条にするには、上記煩雑な手間を掛けるだけに止まらず、上記方法を上手に使いこなす熟練した技術を必要とする。
【０００８】
さらに、これらの原綿は繊維の配列がランダムな上、絡みや捲縮などで塊状を呈しており、上記したいずれの紡績工程においても、ローラーや針布あるいは櫛状物に把持され積極的に移動する繊維以外に、特にニップされることなくこれらの移動繊維に絡みや捲縮あるいは摩擦などによって引きずられながら移動する浮遊繊維塊が常に存在し、これらの原綿を単繊維の水準で均一に混繊するのは極めて難しいのが実情である。
【先行技術文献】
【特許文献】
【０００９】
【特許文献１】特開昭４９−１３４８３号公報
【特許文献２】特開昭５２−７４０５３号公報
【特許文献３】特開昭５６−５８０７９号公報
【特許文献４】特開昭５８−１６３７５１号公報
【特許文献５】特開平５−２７９９７０号公報
【特許文献６】特開平６−１７３１７５号公報
【特許文献７】特開平７−３４３８８号公報
【特許文献８】特開平７−５４２８０号公報
【発明の概要】
【発明が解決しようとする課題】
【００１０】
本発明は、異染性を有する繊維が単繊維の水準で均一に混繊複合され、単色では出せない審美性に富んだ色合いに染色が可能な、異染混繊糸の製造方法を提供するものである。
【課題を解決するための手段】
【００１１】
本発明者は、上記課題を解決するため検討を行い、本発明に到達した。かくして本発明によれば、染色性の異なる複数本の長繊維束をそれぞれ扁平に開繊して扁平糸条とし、それらを扁平の厚み方向に重ね合わせて、これを周速度の異なる２組のニップローラーを、低速のニップローラー、高速のニップローラーの順で通過させ、その際、いずれのニップローラーにおいても該扁平の状態を維持するように、該扁平糸条を厚み方向に挟んで把持し、かつ該２組のニップローラー間で該扁平糸条を牽切し、その後、空気噴射ノズルに通して抱合することを特徴とする異染混繊糸の製造方法が提供される。
【発明の効果】
【００１２】
本発明によれば、染色性の異なる繊維が単繊維の水準で均一に混繊され、従来の混紡糸では得られないような審美性に富んだ色合いに染色が可能な異染混繊糸が得られる他、生産におけるロット変更の手間を、従来紡績対比大幅に軽減することができる。
【図面の簡単な説明】
【００１３】
【図１】（１）は本発明を実施するための装置の一例を示す概略図、（２）は（１）において、ガイドＧ３通過後、長繊維束Ａ、Ｂを開繊した各扁平糸条を重ね合わせてニップローラーＲ１に供給する部分の斜視図を示す概略図である。
【図２】本発明で得られる異染混繊糸の側面の一例を示す模式図である。
【図３】（１）は本発明で得られる異染混繊糸の横断面の一例を示す模式図、（２）は従来の混紡糸の横断面の一例を示す模式図である。
【図４】図１のニップローラーＲ１、Ｒ２間で１本の繊維がニップされてから牽切されるまでの様子を（１）から（３）の順に示した模式図である。
【図５】（１）は従来の紡績法で得られた染色性の異なる２種類の短繊維からなる混紡糸を染色かつ熱収縮させた後の糸の側面を示す模式図、（２）は本発明で得られる異染混繊糸を染色かつ熱収縮させた後の糸の側面を示す模式図である。
【発明を実施するための形態】
【００１４】
本発明は、染色性の異なる複数本の長繊維束を用いて、異染混繊糸を製造する方法である。上記の複数本の長繊維束を構成する素材としては、ポリエチレンテレフタレート、ポリエチレンナフタレート、ポリブチレンテレフタレート、ポリトリチレンテレフタレート等のポリエステル、ナイロン６、ナイロン６６等の脂肪族ポリアミドや、芳香族ポリアミド、ポリエチレン、ポリプロピレン等のポリオレフィンを例示することができる。染色性の異なる複数本の長繊維束は、同種の素材であっても、種類の異なる素材であってもよい。
【００１５】
すなわち、上記の染色性の異なる繊維としては、種類の異なるポリマーからなる繊維、同種のポリマーからなり一方を改質したもの、一方の繊維に顔料を加えたものなどを採用することができる。本発明においては、物性や、後述するように染色において染色性の異なる繊維が分離せず、異染の効果を得るためには、染色性の異なる繊維がいずれもポリエステル繊維からなることが好ましい。
【００１６】
上記の染色性の異なるポリエステル繊維の具体例としては、例えば、特開昭４９−１３４８３号公報、特開昭５２−７４０５３号公報、特開昭５６−５８０７９号公報、特開昭５８−１６３７５１号公報、特開平５−２７９９７０号公報、特開平６−１７３１７５号公報、特開平７−３４３８８号公報、特開平７−５４２８０号公報などに示されている異染複合糸などを構成する繊維を採用することができる。特にポリエチレンテレフタレート繊維と、スルホン酸金属、特に５−ナトリウムスルフォイソフタル酸を酸成分に対し２．０〜４．５モル％共重合したポリエチレンテレフタレート系ポリエステル繊維との組み合わせが好ましい。
【００１７】
また、本発明に用いるそれぞれの長繊維束の総繊度としては、好ましくは１００〜１００００ｄｔｅｘであり、より好ましくは５００〜５０００ｄｔｅｘであり、単繊維繊度としては、好ましくは０．１〜２０ｄｔｅｘであり、より好ましくは０．５〜１０ｄｔｅｘである。また、各長繊維束の総繊度、単繊維繊維は同じであっても異なっていてもよい。
【００１８】
本発明は、染色性の異なる複数本の長繊維束をそれぞれ扁平に開繊して扁平糸条とし、それらを扁平の厚み方向に重ね合わせて、これを周速度の異なる２組のニップローラーを、低速のニップローラー、高速のニップローラーの順で通過させ、その際、いずれのニップローラーにおいても該扁平の状態を維持するように、該扁平糸条を厚み方向に挟んで把持し、かつ該２組のニップローラー間で該扁平糸条を牽切し、その後、空気噴射ノズルに通して抱合することを特徴とする異染混繊糸の製造方法である。かかる方法によって、染色性の異なる繊維が単繊維の水準で均一に混繊され、染色後に、従来に無い審美性に富んだ色合いを有する混繊糸が初めて得られる。
【００１９】
すなわち、扁平に開繊し、繊維が平行に配列している染色性の異なる複数本の長繊維束を、扁平の厚み方向に重ね合わせ、扁平の状態を維持するよう、扁平の厚み方向に一対の低速のニップローラーで把持することにより、それぞれの繊維が大きな塊状になることなく１本１本の繊維がばらばらに混ざり合った繊維束が得られる。
【００２０】
また、高速のニップローラーでも、低速のニップローラーから送り出されてくる色の異なる長繊維からなる扁平糸条を、扁平の状態を維持するよう、扁平の厚み方向に把持すると共に、両ニップローラー間で、上記扁平糸条を牽切する。この際、高速のニップローラーと低速にニップローラーの周速度比に対応して、扁平糸条中に残留しているそれぞれの色の小繊維塊が減少する。
【００２１】
さらに、低速のニップローラーから送り出される扁平糸条は、高速のニップローラーに届いた順に繊維が１本ずつ把持され牽切されるので、それぞれの繊維が単繊維の水準で混ざりあった混繊状態が得られる。
【００２２】
本発明では、上記工程の後、高速のニップローラーから送出される繊維束を空気噴射ノズルに通して抱合するが、その際にも、空気噴射ノズルによって１本１本の繊維が撹乱され、より細かい混繊状態が得られる。
【００２３】
次に、図を用いて本発明の一実施形態について詳細に説明する。図１（１）は本発明を実施するための装置の一例を示す概略図、図１（２）は図１（１）において、ガイドＧ３通過後、長繊維束Ａ、Ｂを開繊した各扁平糸条を重ね合わせてニップローラーＲ１に供給する部分の斜視図を示す概略図である。
【００２４】
すなわち、図１において、染色性の異なる長繊維束ＡおよびＢをそれぞれ開繊ガイドＧ１およびＧ２に通して屈曲を与えながら扁平に薄く開繊し、次いでこれらを厚み方向に重ね合わせた後、開繊した扁平糸条を低速のニップローラーＲ１およびこれより周速度が速い高速のニップローラーＲ２に通し、その際、両ニップローラーでは扁平の状態を維持するように該扁平糸条を厚み方向に挟んで把持し、さらに両ニップローラー間で長繊維束ＡおよびＢからなる扁平糸条を牽切し、次いでニップローラーＲ２とニップローラーＲ３の間の空気噴出ノズルＮ１を用いて牽切した繊維束を吸引し、さらに空気噴出ノズルＮ２を用いて該繊維束を抱合し、オイリング装置Ｏにより繊維油剤を施してワインダーＷに巻き取り、本発明の異染混繊糸を製造することができる。
【００２５】
ニップローラーＲ１とニップローラーＲ２間での牽切を容易にするためには、ニップローラーＲ１に供給される糸条に、撚りや交絡が付与されていないことが好ましい。また、該糸条には、繊維油剤が付与されていてもよいが収束性や摩擦が少なくかつ静電気の起こり難い油剤が好ましい。すなわち、撚りや交絡や静電気あるいは繊維油剤の収束性や摩擦などが高いと、牽切斑が生じ易くなるため好ましくない。
【００２６】
また、開繊ガイドＧ１、Ｇ２としては、公知の円筒形あるいは中央部が膨らんだ紡錘形の棒状ガイドを数本平行に並べたもの、あるいは棒状ガイドを円弧状に曲げたガイドを数本並べたものが使用できる。開繊ガイドは、セラミック製、金属製等のものを任意に採用することができる。
【００２７】
なお、上記開繊ガイド後方のニップローラーＲ１の直前部での開繊した扁平糸条の幅を若干規制し縮小するガイドＧ３を設けてやると、扁平糸条端部の繊維密集度が増してニップローラーＲ１への繊維巻き付を防止でき、好ましい。
【００２８】
また、ニップローラーＲ１の周速度：ニップローラーＲ２の周速度の比は１：８〜１：４０が好ましく、１：１０〜１：３０がより好ましい。すなわち、上記周速度の比が、１：８未満になると、ニップローラーＲ１の周速度を速める必要が生じるため牽切後の繊維端がこれに巻き付き易くなり、一方１：４０を超えると牽切斑などによる牽切糸条の太細比が大きくなり、好ましくない。
【００２９】
図４（１）、（２）、（３）は、上記ニップローラーＲ１、Ｒ２間で１本の繊維がニップされてから牽切されるまでの様子を順にモデル的に示したものであるが、これから判るように、牽切繊維は長さ方向で違った倍率の延伸を受け、一方の長繊維束Ａからなる牽切繊維において、長さ方向に熱収縮率の比較的低い領域Ａｌと比較的高い領域Ａｈが形成される。他方の長繊維束Ｂから得られる牽切繊維においても、長さ方向に熱収縮率の比較的低い領域Ｂｌと比較的高い領域Ｂｈが形成される。
【００３０】
従来の紡績法により２種類の染色性の異なる綿を混繊した混紡糸では、図５（１）に示すように、熱収縮率の高い綿が芯部に、熱収縮率の低い綿が鞘部に分離する問題がある。これに対し、本発明の異染混繊糸では、複合する長繊維束Ａ、Ｂのそれぞれの牽切繊維の高熱収縮領域ＡｈおよびＢｈが芯部に、低熱収縮領域ＡｌおよびＢｌが鞘部に多少分離し易くなるのみで、図５（２）に示すような均一な混繊状態が得られるという有利な特性を有している。
【００３１】
また、ニップローラーＲ２の牽切域側には、該ローラー表面に発生する空気の随伴流がニップ点においてローラー端部方向に流れるのを遮断するガイドＧ４を設けることが好ましい。すなわち、該随伴流を遮断しないと、ニップローラーＲ１から送り出されてくる繊維の先端がニップローラーＲ２に安定してニップするのが難しくなる傾向があり、このため牽切斑が生じ易くなり、好ましくない。
【００３２】
また、空気噴射ノズルＮ１としては、ニップローラーＲ２から搬出されてくる牽切繊維が該ローラーに捲き付かないように吸引作用を有したノズルが使用されるが、吸引作用と同時に旋回作用を有したノズルを使用すると、繊維をより有効に吸引でき好ましい。
【００３３】
一方、空気噴出ノズルＮ２としては、目的に応じて、牽切された繊維束に旋廻流によって繊維端を巻き付けて結束抱合するもの、あるいは牽切された繊維束内の繊維同士を撹乱交絡させて抱合するものが使用できる。
また、オイリング装置Ｏとしては、オイリングローラー方式やオイリングガイド方式の装置が使用でき、油剤も目的に応じて選定できる。
【００３４】
以上に説明した製造方法によって、染色性の異なる複数本の繊維からなる異染混繊糸であって、該繊維がいずれも長繊維束を牽切した繊維からなり、染色後の異染混繊糸の断面において同じ色を有する単繊維が５本以上の繊維束として存在していない審美性に富んだ異染混繊糸を得ることができる。
【００３５】
上記異染混繊糸を構成する単繊維の平均繊維長としては、５〜１５０ｃｍが好ましく、１０〜３０ｃｍがより好ましく、１０〜２５ｃｍがさらに好ましい。平均繊維長が５ｃｍ未満では風綿が生じやすく牽切糸の成形が難しくなる傾向があり、１５０ｃｍを超えると審美性が悪くなり、スパンライクな風合いが得られない傾向がある。
さらに、上記異染混繊糸は、目的に応じて、このまま、または撚糸して、あるいは合糸あるいは合撚して用いられる。
【００３６】
以上の方法により得られた異染混繊糸は、例えば、特開昭４９−１３４８３号公報、特開昭５２−７４０５３号公報、特開昭５６−５８０７９号公報、特開昭５８−１６３７５１号公報、特開平５−２７９９７０号公報、特開平６−１７３１７５号公報、特開平７−３４３８８号公報、特開平７−５４２８０号公報などに示されている公知の染色方法で異色染め、あるいは片染めされ、審美性に優れた混繊糸が得られる。
【実施例】
【００３７】
以下、本発明を実施例により詳細に説明するが、本発明はこれに限定されるものではない。
【００３８】
［実施例１］
図１に示した製造装置を用い、先ず長繊維束ＡおよびＢとしてそれぞれポリエチレンテレフタレート、および、５−ナトリウムスルフォイソフタル酸を２．６モル％共重合したカチオン可染ポリエチレンテレフタレート系ポリエステルからなる全繊度１４００ｄｔｅｘ、フィラメント本数６００本、油剤付着量０．４％の長繊維束（帝人ファイバー製）を用い、解舒時に撚りが入らないようにボビンを回転させながら巻取りと反対方向に解舒しながらそれぞれ開繊ガイドＧ１およびＧ２に通して扁平に薄く約１０ｍｍ幅に開繊し、更にこれらを厚み方向に重ね合わせると共にガイドＧ３を用いて該開繊幅を約７ｍｍに規制縮小した扁平糸条をニップローラーＲ１に供給した。
【００３９】
次に、該扁平糸条をニップローラーＲ１と、これより周速度が１４．５倍速いニップローラーＲ２（周速度１０００ｍ／分）間で牽切し、引き続きニップローラーＲ２とニップローラーＲ３の間で吸引用の空気噴射ノズルＮ１および旋回流を利用した抱合用の空気噴射ノズルＮ２を用いて該繊維束を抱合し、オイリング装置Ｏにより油剤を付与し、ワインダーＷで巻き取り、総繊度が１９３ｄｔｅｘ、単繊維の平均長が５０ｃｍの、図２に示すような実質的に無撚の繊維束に繊維の端部が捲回して結束抱合した側面を有する異染ポリエステル混繊糸を得た。
【００４０】
さらに、得られた異染ポリエステル混繊糸を双糸にして４５０回／ｍの撚糸を施し、経糸密度７２本／ｉｎｃｈ、緯糸密度４８本／ｉｎｃｈの平織物に製織した後、分散染料とカチオン染料を用いて異色に染色加工を行ったところ、異色の繊維がそれぞれ塊状や筋状あるいはモアレ状になること無く、各色が単繊維の水準で均一に混繊複合された、従来に無い審美性に富んだ色合いを有した感性の高い織物が得られた。
【００４１】
［実施例２］
図１に示した製造装置を用い、実施例１で使用した長繊維束ＡおよびＢと、さらに長繊維束Ｃとして黒の原着ポリエステルからなる全繊度７００ｄｔｅｘ、フィラメント本数３００本、油剤付着量０．４％の長繊維束を用い、ニップローラーＲ１の周速度：ニップローラーＲ２の周速度の比を１：１８にする以外は実施例１と同様にして、３色混繊効果が得られる１９５ｄｔｅｘ、単繊維の平均長が５０ｃｍの異染ポリエステル混繊糸を得た。
【００４２】
得られた異染ポリエステル混繊糸を用い、実施例１と同様にして平織物に製織し、異色染めしたところ、３色共それぞれ塊状や筋状あるいは霜降り状、モアレ状の斑になること無く、各色が単繊維の水準で均一に混繊複合された、従来に無い深みのある、審美性に富んだ感性の高い色合いの織物が得られた。
【００４３】
［比較例１］
従来の紡績装置を用いて、ポリエチレンテレフタレート、および、５−ナトリウムスルフォイソフタル酸を２．６モル％共重合したカチオン可染ポリエチレンテレフタレート系ポリエステルからなる、それぞれ短繊維長５１ｍｍ、単繊維繊度２．１ｄｔｅｘの原綿を、５０：５０の比率で公知の方法を用いて混紡し、３０番手の異染ポリエステル混紡糸を得た。
【００４４】
さらに、得られた異染ポリエステル混紡糸を用い、実施例１と同様に製織、異色染めをしたところ、異染原綿を５０：５０の比率で混紡したにもかかわらず、一方の色のみが目立ち、かつ筋や霜降り調の異色混綿斑が目立つなど審美性に欠け、実施例１で得られたような感性の高い織物は得られなかった。
【００４５】
なお、実施例１および比較例１で得た染色後の異染ポリエステル混繊糸および異染ポリエステル混紡糸を用い、それぞれ糸の長さ方向で任意の５箇所において、図３に示すように糸断面の中心で直行する糸の直径Ｘ−Ｘ’、Ｙ−Ｙ’上にある同色の繊維本数を数え、その平均値Ａｖと、最大本数と最小本数の差Ｒを算出した。比較例１の異染ポリエステル混紡糸がＡｖ＝２．８、Ｒ＝５であるのに対し、実施例１の異染ポリエステル混繊糸は、Ａｖ＝１．４、Ｒ＝２であり、明らかにより単繊維の水準で均一に混繊複合されていることが判った。
【産業上の利用可能性】
【００４６】
本発明によれば、異染性を有する繊維を単繊維の水準で均一に混繊複合することが可能となり、染色を施すことにより従来にない審美性に富んだ色合いを有する異染混繊糸が得られる。このため、衣料やインテリア、寝装、車両内装などにおいて、本発明により初めて得られる審美性に富んだ色合いを有する混繊糸からなる商品価値の高い製品を提供することができる。
【符号の説明】
【００４７】
Ａ、Ｂ    ：染色性の異なる長繊維束
Ｇ１、Ｇ２：開繊ガイド
Ｇ３      ：扁平糸条の幅調整ガイド
Ｇ４      ：空気随伴流遮断ガイド
Ｒ１      ：低速ニップローラー
Ｒ２      ：高速ニップローラー
Ｒ３      ：ニップローラー
Ｎ１、Ｎ２：空気噴出ノズル
Ｏ        ：オイリング装置
Ｗ        ：ワインダー
Ｙ        ：異染混繊糸
【図１】
2012067414.tif 000003
【図２】
2012067414.tif 000004
【図３】
2012067414.tif 000005
【図４】
2012067414.tif 000006
【図５】
2012067414.tif 000007